(57)【要約】      （修正有）【課題】  ８００〜１０５０ｎｍといった広い範囲の近赤外線を効率良く吸収し、可視光の透過率が高く、なおかつ長期間の使用によっても黄色変化の小さい近赤外線吸収フィルターを提供する。【解決手段】  近赤外線吸収色素を含有し、以下（ａ）〜（ｃ）の条件を満たすことを特徴とする近赤外線吸収フィルター。（ａ）波長８２５ｎｍ、８８０ｎｍ、９８０ｎｍにおける透過率が１０％以下（ｂ）波長４５０ｎｍ、５２５ｎｍ、６２５ｎｍの透過率が４０％以上（ｃ）温度８０℃に５００時間保持する耐熱性試験前後の４３０ｎｍにおける吸光度の変化率（％）が−２０％〜２０％【選択図】  なし【特許請求の範囲】
【請求項１】
近赤外線吸収色素を含有し、以下（ａ）〜（ｃ）の条件を満たすことを特徴とする近赤外線吸収フィルター。
（ａ）波長８２５ｎｍ、８８０ｎｍ、９８０ｎｍにおける透過率が１０％以下
（ｂ）波長４５０ｎｍ、５２５ｎｍ、６２５ｎｍの透過率が４０％以上
（ｃ）温度８０℃に５００時間保持する耐熱性試験前後の４３０ｎｍにおける吸光度の変化率（％）が−２０％〜２０％
【請求項２】
更に（ｄ）の条件を満たす請求項１に記載の近赤外線吸収フィルター。
（ｄ）温度６０℃で相対湿度９０％に５００時間保持する耐湿熱性試験前後の４３０ｎｍにおける吸光度の変化率（％）が−４０％〜４０％
【請求項３】
更に（ｅ）の条件を満たす請求項１に記載の近赤外線吸収フィルター。
（ｅ）キセノンランプにより放射強度３２０ｗ／ｍ2の光を２８０時間照射する耐光性試
験前後の、４３０ｎｍにおける吸光度の変化率（％）が−２０％〜２０％
【請求項４】
２種類以上の近赤外線吸収色素を含有する層を有する請求項１に記載の近赤外線吸収フィルター。
【請求項５】
２種類以上の近赤外線吸収色素が、少なくとも以下の（ｉ）および（ｉｉ）の近赤外線吸収色素を含む請求項４に記載の近赤外線吸収フィルター
（ｉ）最大吸収波長を９００ｎｍ〜１２００ｎｍに有する近赤外線吸収色素
（ｉｉ）最大吸収波長を７５０ｎｍ〜９００ｎｍに有する近赤外線吸収色素
【請求項６】
（ｉ）最大吸収波長を９００ｎｍ〜１２００ｎｍに有する近赤外線吸収色素が、下記一般式（１）
【化１】
2006195399.tif 000055
（式中、Ｒ1、Ｒ2、Ｒ3及びＲ4は、それぞれ独立して、置換されていても良い脂肪族炭化水素基又は置換されていても良いアリール基を示す。Ｒ1及びＲ2、Ｒ3及びＲ4が一体となって環を形成していても良い。あるいは、式（１）にＸＲＲ'Ｒ''Ｒ'''Ｒ''''で表される化合物が配位して塩型をとっても良い。ここで、Ｘは、１５族原子を表し、Ｒ'、Ｒ''、
Ｒ'''、Ｒ''''は、置換基を有していても良いアルキル基、または、置換基を有していて
も良いアリール基を示す。Ｍ1は金属原子を示す。）で表される化合物である請求項５に
記載の近赤外線吸収フィルター。
【請求項７】
請求項１〜６のいずれか１項に記載の近赤外線吸収フィルターを用いた電子ディスプレイ用フィルター。
【請求項８】
下記一般式（１）
【化２】
2006195399.tif 000056
（式中、Ｒ1、Ｒ2、Ｒ3及びＲ4は、それぞれ独立して、置換されていても良い脂肪族炭化水素基又は置換されていても良いアリール基を示す。Ｒ1及びＲ2、Ｒ3及びＲ4が一体となって環を形成していても良い。あるいは、式（１）にＸＲＲ'Ｒ''Ｒ'''Ｒ''''で表される化合物が配位して塩型をとっても良い。ここで、Ｘは、１５族原子を表し、Ｒ'、Ｒ''、
Ｒ'''、Ｒ''''は、置換基を有していても良いアルキル基、または、置換基を有していて
も良いアリール基を示す。Ｍ1は金属原子を示す。）で表される化合物と、
下記一般式（２）
【化３】
2006195399.tif 000057
（式中、Ａ及びＡ'は、それぞれ独立して、置換基を有していても良いアリール基又は置
換基を有していても良いヘテロアリール基を示し、Ｒ5及びＲ6は、それぞれ独立して、置換基を有していても良いアルキル基、置換基を有していても良いアリール基、置換基を有していても良いヘテロアリール基、または、水素原子を示す。ここで、Ｒ5とＲ6は、互いに直接的に又は連結基を介して結ばれていても良い。あるいは、式（２）にＸＲＲ'Ｒ''
Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ2は金属原子を示す。）で表される化
合物、
下記一般式（３）
【化４】
2006195399.tif 000058
（式中、Ｂ及びＢ'は、それぞれ独立して、置換基を有していても良いアリール基又は置
換基を有していても良いヘテロアリール基を示し、Ｒ7及びＲ8は、それぞれ独立して、置換基を有していても良いアルキル基、置換基を有していても良いアリール基、置換基を有していても良いヘテロアリール基、または、水素原子を示す。ここで、Ｒ7とＲ8は、互いに直接的に又は連結基を介して結ばれていても良い。あるいは、式（３）にＸＲＲ'Ｒ''
Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ3は金属原子を示す。）で表される化
合物、
下記一般式（４）
【化５】
2006195399.tif 000059
（式中、Ｃ及びＣ'は、それぞれ独立して、置換基を有していても良いアリール基又は置
換基を有していても良いヘテロアリール基を示し、Ｒ9及びＲ10は、それぞれ独立して、
置換基を有していても良いアルキル基、置換基を有していても良いアリール基、置換基を有していても良いヘテロアリール基、または、水素原子を示す。ここで、Ｒ9とＲ10は、
互いに直接的に又は連結基を介して結ばれていても良い。あるいは、式（４）にＸＲＲ'
Ｒ''Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ4は金属原子を示す。）で表され
る化合物、
下記一般式（５）
【化６】
2006195399.tif 000060
（式中、Ｄ及びＤ'は、それぞれ独立して、置換基を有していても良いアリール基又は置
換基を有していても良いヘテロアリール基を示す。あるいは、式（５）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ5は金属原子を示す。）で表される化合
物、
下記一般式（６）
【化７】
2006195399.tif 000061
（式中、Ｒ11、Ｒ12、Ｒ13及びＲ14は、それぞれ独立して、水素原子、シアノ基、カルバモイル基、アルキルアミノカルボニル基、アルコキシカルボニル基、アリールオキシカルボニル基、置換されていても良い脂肪族炭化水素基又は置換されていても良いアリール基を示す。ここで、Ｒ11〜Ｒ14は隣り合う２個の置換基が連結基を介してつながっていてもよい。あるいは、式（６）にＸＲＲ'Ｒ''Ｒ''' Ｒ''''で表される化合物が配位して塩型
をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す
。Ｍ6は金属原子を示す）で表される化合物、
下記一般式（７）
【化８】
2006195399.tif 000062
（式中、Ｅ及びＥ'は、それぞれ独立して、置換基を有していても良いアリール基又は置
換基を有していても良いヘテロアリール基を示す。あるいは、式（７）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ7は金属原子を示す。）で表される化合
物、
下記一般式（８）
【化９】
2006195399.tif 000063
（式中、Ｆ及びＦ'は、それぞれ独立して、置換基を有していても良いアリール基又は置
換基を有していても良いヘテロアリール基を示す。あるいは、式（８）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ8は金属原子を示す。）で表される化合
物、
及び下記一般式（９）
【化１０】
2006195399.tif 000064
（式中、Ｒ15〜Ｒ30は、それぞれ独立して、任意の置換基を示し、隣り合う２つの置換基が連結基を介して環を形成しても良い。Ｍ9は水素原子又は金属原子（ここで、該金属原
子は、金属酸化物、金属ハロゲン化物又は金属カルボニル化合物となっていてもよく、若しくは、酸と塩を形成していても良い。）を示す。）で表される化合物
からなる群より選ばれる１種以上の化合物と
を含有する層を有することを特徴とする近赤外線吸収フィルター。
【請求項９】
さらに紫外線カット層を有することを特徴とする請求項８に記載の近赤外線吸収フィルター。
【請求項１０】
請求項８又は９に記載の近赤外線吸収フィルターを用いた電子ディスプレイ用フィルター。
【発明の詳細な説明】
【技術分野】
【０００１】
本発明は近赤外線吸収フィルター、特に可視光線領域の透過率が高く、近赤外線を有効に遮断する近赤外線吸収フィルターに関するものであり、詳しくは特定の色素を混合して用いた近赤外線吸収フィルターに関するものである。
本発明の近赤外線吸収フィルターは別の機能を有する層と組み合わせることにより、プラズマディスプレイパネル用フィルター等の電子ディスプレイ用フィルターの一部として用いることもできるものである。
【背景技術】
【０００２】
一般に、近赤外線吸収色素を含有した樹脂からなるプラスチック性近赤外線吸収フィルターは、よく知られており、その用途としては、サングラス、溶接用眼鏡、ビルや自動車、電車、飛行機の窓、あるいは情報読み取りのための光学読み取り装置等が挙げられる。
また、最近では、大型薄型の壁掛けテレビとして注目されているプラズマディスプレイパネル（以下、「ＰＤＰ」という）が、近赤外線を発生して、コードレスホン、近赤外線リモコンを使うビデオデッキ等、周辺にある電子機器に作用し誤動作を起こすことから、ＰＤＰ用フィルターとしても８００〜１０５０ｎｍの近赤外線を吸収する赤外線吸収色素を含有したフィルターの要求がある。
【０００３】
上述のような近赤外線吸収フィルターとしては、銅や鉄などの金属イオンを含有させたもの、ニトロソ化合物及びその金属錯塩、シアニン系化合物、スクアリリウム系化合物、ジチオール金属錯体化合物、アミノチオフェノール金属錯体化合物、フタロシアニン化合物、ナフタロシアニン化合物、トリアリルメタン系化合物、インモニウム系化合物、ジインモニウム系化合物、ナフトキノン系化合物、アントラキノン系化合物、アミノ化合物、アミニウム塩系化合物等の近赤外線吸収色素を含有させたものなど各種検討がなされており、例えば、アルキルチオ基やアリールチオ基を有するジチオレート系化合物が光学フィルターとして用いることは特許文献１に記載されている（特許文献１参照）。
【特許文献１】特開昭６４−６９６８６号公報
【発明の開示】
【発明が解決しようとする課題】
【０００４】
上記近赤外線吸収色素は１種類の色素だけで上述のような８００〜１０５０ｎｍといった範囲をカバーすることは不可能であり、通常、複数種類の色素、具体的には近赤外線の中でも比較的短波長の近赤外線を吸収する色素と、比較的長波長の近赤外線を吸収する色素とを組み合わせて用いている。
このとき、製造時の手間及びコストを考慮すると複数種類の色素を混合し、同一樹脂層に含有させたフィルターの方が好ましいが、混合した色素同士が相互作用を及ぼし、単独で用いた場合に比較して性能劣化を生じる。従って、実際の製品はそれぞれの色素含有層を積層させる場合が多い。
【０００５】
比較的長波長の近赤外線を吸収する色素として、インモニウム、フタロシアニン、ナフタロシアニンが一般に使用されている。
しかし、インモニウムは、錯体化合物色素、あるいは非含金族化合物色素と同一樹脂層に含有させると、インモニウムが劣化し、４００〜４５０ｎｍ付近に吸収が現れ黄みを帯びるといった問題がある。また、フタロシアニン、ナフタロシアニンは、耐久性が高く劣化による黄色変化が生じづらいものの、可視光の透過率が低いという点で、光学フィルターとしての使用の自由度が低下するという問題があった。
【０００６】
すなわち、これらの色素を用いた従来の近赤外線吸収フィルターは、製造時の手間及びコストを考慮して複数種類の色素を混合しようとすると、長期間の使用により黄色変化したり、または、可視光の透過率が低いといった問題があった。
そこで、本発明においては、近赤外線を効率良く吸収し、可視光の透過率が高く、なおかつ長期間の使用によっても黄色変化の小さい近赤外線吸収フィルターを提供することを課題とする。
【課題を解決するための手段】
【０００７】
本発明者らは、上記課題を鑑み、混合する色素の組み合わせを鋭意検討した結果、８００〜１０５０ｎｍといった広範囲の近赤外線を効率よく吸収し、長期間の使用によっても黄色変化が少なく、なおかつ４００〜７００ｎｍといった可視光領域の光の透過率が高い近赤外線吸収フィルターを見出し、本発明を完成するに至った。
すなわち、本発明の要旨は、近赤外線吸収色素を含有し、以下（ａ）〜（ｃ）の条件を満たすことを特徴とする近赤外線吸収フィルター
（ａ）波長８２５ｎｍ、８８０ｎｍ、９８０ｎｍにおける透過率が１０％以下
（ｂ）波長４５０ｎｍ、５２５ｎｍ、６２５ｎｍの透過率が４０％以上
（ｃ）温度８０℃に５００時間保持する耐熱性試験前後の４３０ｎｍにおける吸光度の変化率（％）が−２０％〜２０％
に存する。
さらには、下記一般式（１）
【０００８】
【化１】
2006195399.tif 000002
【０００９】
（式中、Ｒ1、Ｒ2、Ｒ3及びＲ4は、それぞれ独立して、置換されていても良い脂肪族炭化水素基又は置換されていても良いアリール基を示す。Ｒ1及びＲ2、Ｒ3及びＲ4が一体となって環を形成していても良い。あるいは、式（１）にＸＲＲ'Ｒ''Ｒ'''Ｒ''''で表される化合物が配位して塩型をとっても良い。ここで、Ｘは、１５族原子を表し、Ｒ'、Ｒ''、
Ｒ'''、Ｒ''''は、置換基を有していても良いアルキル基、または、置換基を有していて
も良いアリール基を示す。Ｍ1は金属原子を示す。）で表される化合物と、
下記一般式（２）
【００１０】
【化２】
2006195399.tif 000003
【００１１】
（式中、Ａ及びＡ'は、それぞれ独立して、置換基を有していても良いアリール基又は置
換基を有していても良いヘテロアリール基を示し、Ｒ5及びＲ6は、それぞれ独立して、置換基を有していても良いアルキル基、置換基を有していても良いアリール基、置換基を有していても良いヘテロアリール基、または、水素原子を示す。ここで、Ｒ5とＲ6は、互い
に直接的に又は連結基を介して結ばれていても良い。あるいは、式（２）にＸＲＲ'Ｒ''
Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ2は金属原子を示す。）で表される化
合物、
下記一般式（３）
【００１２】
【化３】
2006195399.tif 000004
【００１３】
（式中、Ｂ及びＢ'は、それぞれ独立して、置換基を有していても良いアリール基又は置
換基を有していても良いヘテロアリール基を示し、Ｒ7及びＲ8は、それぞれ独立して、置換基を有していても良いアルキル基、置換基を有していても良いアリール基、置換基を有していても良いヘテロアリール基、または、水素原子を示す。ここで、Ｒ7とＲ8は、互いに直接的に又は連結基を介して結ばれていても良い。あるいは、式（３）にＸＲＲ'Ｒ''
Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ3は金属原子を示す。）で表される化
合物、
下記一般式（４）
【００１４】
【化４】
2006195399.tif 000005
【００１５】
（式中、Ｃ及びＣ'は、それぞれ独立して、置換基を有していても良いアリール基又は置
換基を有していても良いヘテロアリール基を示し、Ｒ9及びＲ10は、それぞれ独立して、
置換基を有していても良いアルキル基、置換基を有していても良いアリール基、置換基を有していても良いヘテロアリール基、または、水素原子を示す。ここで、Ｒ9とＲ10は、
互いに直接的に又は連結基を介して結ばれていても良い。あるいは、式（４）にＸＲＲ'
Ｒ''Ｒ''' Ｒ''''で表される化合物が配位して塩型をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ4は金属原子を示す。）で表され
る化合物、
下記一般式（５）
【００１６】
【化５】
2006195399.tif 000006
【００１７】
（式中、Ｄ及びＤ'は、それぞれ独立して、置換基を有していても良いアリール基又は置
換基を有していても良いヘテロアリール基を示す。あるいは、式（５）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ5は金属原子を示す。）で表される化合
物、
下記一般式（６）
【００１８】
【化６】
2006195399.tif 000007
【００１９】
（式中、Ｒ11、Ｒ12、Ｒ13及びＲ14は、それぞれ独立して、水素原子、シアノ基、カルバモイル基、アルキルアミノカルボニル基、アルコキシカルボニル基、アリールオキシカルボニル基、置換されていても良い脂肪族炭化水素基又は置換されていても良いアリール基を示す。ここで、Ｒ11〜Ｒ14は隣り合う２個の置換基が連結基を介してつながっていてもよい。あるいは、式（６）にＸＲＲ'Ｒ''Ｒ''' Ｒ''''で表される化合物が配位して塩型
をとっても良い。ここで、Ｘは、１５族原子を表し、Ｒ'、Ｒ''、Ｒ'''、Ｒ''''は、置換基を有していても良いアルキル基、または、置換基を有していても良いアリール基を示す。Ｍ6は金属原子を示す）で表される化合物、
下記一般式（７）
【００２０】
【化７】
2006195399.tif 000008
【００２１】
（式中、Ｅ及びＥ'は、それぞれ独立して、置換基を有していても良いアリール基又は置
換基を有していても良いヘテロアリール基を示す。あるいは、式（７）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ7は金属原子を示す。）で表される化合
物、
下記一般式（８）
【００２２】
【化８】
2006195399.tif 000009
【００２３】
（式中、Ｆ及びＦ'は、それぞれ独立して、置換基を有していても良いアリール基又は置
換基を有していても良いヘテロアリール基を示す。あるいは、式（８）にＸＲＲ'Ｒ''Ｒ''' Ｒ''''で表される化合物が配位して塩型をとっても良い。ここで、Ｘは、１５族原子
を表し、Ｒ'、Ｒ''、Ｒ'''、Ｒ''''は、置換基を有していても良いアルキル基、または、置換基を有していても良いアリール基を示す。Ｍ8は金属原子を示す。）で表される化合
物、
及び下記一般式（９）
【００２４】
【化９】
2006195399.tif 000010
【００２５】
（式中、Ｒ15〜Ｒ30は、それぞれ独立して、任意の置換基を示し、隣り合う２つの置換基が連結基を介して環を形成しても良い。Ｍ9は水素原子又は金属原子（ここで、該金属原
子は、金属酸化物、金属ハロゲン化物又は金属カルボニル化合物となっていてもよく、若しくは、酸と塩を形成していても良い。）を示す。）で表される化合物
からなる群より選ばれる１種以上の化合物とを含有する層を有することを特徴とする近赤外線吸収フィルターに存する。
【発明の効果】
【００２６】
本発明によれば、８００〜１０５０ｎｍといった広範囲の近赤外線を効率よく吸収するうえに、可視光の透過率が高く、長期間の使用によっても黄色変化が少ない近赤外線吸収フィルターが提供される。
【発明を実施するための最良の形態】
【００２７】
以下、本発明について詳細に説明する。
１，近赤外線吸収フィルター
本発明の近赤外線吸収フィルターは、近赤外線吸収色素を含有し、８００〜１０５０ｎｍの波長域をカバーする近赤外線吸収フィルターであって、具体的には、以下（ａ）〜（ｃ）の条件を満たすものである。
（ａ）波長８２５ｎｍ、８８０ｎｍ、９８０ｎｍにおける透過率が１０％以下
【００２８】
プラズマディスプレイパネルにおいては、８２５ｎｍ、８８０ｎｍ、９８０ｎｍ近辺の近赤外線発光が特に強く、これらの波長を吸収するフィルターが有用である。本発明の近赤外線吸収フィルターはこれらの波長における光線透過率が１０％以下である。また、８００〜１０５０ｎｍの波長域における平均光線透過率が２０％以下であるのが好ましく、１５％以下であるのがより好ましい。
【００２９】
（ｂ）波長４５０ｎｍ、５２５ｎｍ、６２５ｎｍの透過率が４０％以上
通常のプラズマディスプレイの可視光の発光は、４５０ｎｍをピークとして、４００〜５００ｎｍに青色の発光が存在し、５２５ｎｍをピークとして５００〜５５０ｎｍに緑の発光が存在し、また、赤色の発光は５９５ｎｍ、６１０ｎｍ、６２５ｎｍにシャープな発光として存在している。ただ、赤色の発光のうち、５９５ｎｍの発光はプラズマディスプレイの赤色表示時の赤をオレンジ色がからせる原因の発光として、この領域に吸収を持つ色素を前面フィルターに含有させてカットさせるのが通常である（特開2000-258624号公
報参照）。
これらから、プラズマディスプレイ用途では、４５０ｎｍ、５２５ｎｍ、６２５ｎｍの透過率を４０％以上、より好ましくは５０％以上、さらに好ましくは６０％以上とすることがディスプレイの画面の輝度確保の観点から好ましい。
また、可視光透過率が、特には４００〜４５０ｎｍにおける平均透過率が好ましくは３５％以上、より好ましくは４０％以上である。加えて、５５０〜６００ｎｍにおける平均透過率が好ましくは６０％以上、より好ましくは７０％以上にすることにより、車窓ガラスに用いた場合の景色の色再現性（明るさ）やディスプレイの画面の明るさ等を確保することも可能である。
【００３０】
（ｃ）温度８０℃に５００時間保持する耐熱性試験前後の４３０ｎｍにおける吸光度の変化率（％）が−２０％〜２０％
本発明の近赤外線吸収フィルターは、耐熱性に優れたものであり、８０℃の恒温槽での５００時間耐熱試験を行った後でも可視光領域に新たなピークが出ることもなく、４３０ｎｍにおける吸光度変化（％）（吸光度変化＝（試験後の吸光度−試験前の吸光度）／試験前の吸光度）が−２０％以上、好ましくは−１５％以上より好ましくは−１０％以上であって、２０％以下、好ましくは１５％以下、より好ましくは１０％以下、更に好ましくは５％以下である。ここで、４３０ｎｍは黄色に関連する波長であり、４３０ｎｍにおける吸光度変化が少ないことは、黄色変化が少ないことを意味する。
該試験前後のＬ*ａ*ｂ*表色系におけるΔＥ＊abが通常−５．０以上、好ましくは−３．０以上、より好ましくは−２．０以上、更に好ましくは−１．０以上であって、通常１０．０以下、好ましくは５．０以下、より好ましくは４．０以下、更に好ましくは３．０以下である。特にはΔｂ＊が−３．０以上、好ましくは−２．０以上、より好ましくは−１．５以上であって、３．０以下、好ましくは２．０以下、更に好ましくは１．０以下である。
また、上記（ａ）に規定した様に、本発明の近赤外線吸収フィルターの８２０ｎｍ、８８０ｎｍ、９８０ｎｍにおける光線透過率は１０％以下であるが、８０℃の恒温槽での５００時間耐熱試験を行った後でも１５％以下を維持することができる。
【００３１】
また、（ａ）〜（ｃ）の条件に加えて、以下の（ｄ）の条件を満たすことが好ましい。（ｄ）温度６０℃で相対湿度９０％に５００時間保持する耐湿熱性試験前後の４３０ｎｍにおける吸光度の変化率（％）が−４０％〜４０％
本発明の近赤外線吸収フィルターは、耐湿熱性も優れたものであり、６０℃、湿度９０％の恒温槽での５００時間耐湿熱試験を行った後でも可視光領域に新たなピークが出ることもなく、４３０ｎｍにおける吸光度変化（％）（吸光度変化＝（試験後の吸光度−試験前の吸光度）／試験前の吸光度）が通常−４０％以上、好ましくは−２０％以上、より好ましくは−１５％以上、更に好ましくは−１０％以上であって、通常４０％以下、好ましくは２０％以下、より好ましくは１５％以下、更に好ましくは１０％以下、特に好ましくは５％以下である。
【００３２】
該試験前後のＬ*ａ*ｂ*表色系におけるΔＥ＊abが通常−５．０以上、好ましくは−３．０以上、より好ましくは−２．０以上、更に好ましくは−１．０以上であって、通常１０．０以下、好ましくは５．０以下、より好ましくは４．０以下、更に好ましくは３．０以下である。特にはΔｂ＊が−３．０以上、好ましくは−２．０以上、より好ましくは−１．５以上であって、３．０以下、好ましくは２．０以下、更に好ましくは１．０以下である。
【００３３】
また、上記（ａ）に規定した様に、本発明の近赤外線吸収フィルターの８２０ｎｍ、８８０ｎｍ、９８０ｎｍにおける光線透過率は１０％以下であるが、６０℃、湿度９０％の恒温槽での５００時間耐湿熱試験を行った後でも１５％以下を維持することができる。
また、（ａ）〜（ｃ）の条件に加えて、以下の（ｅ）の条件を満たすことが好ましい。（ｅ）キセノンランプにより放射強度３２０ｗ／ｍ2の光を２８０時間照射する耐光性試
験前後の、４３０ｎｍにおける吸光度の変化率（％）が−２０％〜２０％
本発明の近赤外線吸収フィルターは、耐光性も優れたものであり、キセノンランプにより放射強度３２０ｗ／ｍ2の光を２８０時間照射する耐光性試験を行った後でも可視光領
域に新たなピークが出ることもなく、４３０ｎｍにおける吸光度変化（％）（吸光度変化＝（試験後の吸光度−試験前の吸光度）／試験前の吸光度）が通常−２０％以上、好ましくは−１５％以上より好ましくは−１０％以上であって、通常２０％以下、好ましくは１５％以下、より好ましくは１０％以下、更に好ましくは５％以下である。
耐光性試験の方法は、上記の放射強度の光を照射することができれば特に限定されないが、例えば富士フィルム（株）社製ＵＶカットフィルター（ＳＣ−３９）を装着した状態で、キセノンランプにより３２０ｗ／ｍ2の光を２８０時間耐光性試験を行う。キセノン
ランプにより照射する光は、通常、３００〜７００ｎｍの光を含み、３００ｎｍ以下の光を実質的に含まないものである。
【００３４】
また、該試験前後のＬ*ａ*ｂ*表色系におけるΔＥ＊abが通常−５．０以上、好ましくは−３．０以上、より好ましくは−２．０以上、更に好ましくは−１．０以上であって、通常１０．０以下、好ましくは５．０以下、より好ましくは４．０以下、更に好ましくは３．０以下である。特にはΔｂ＊が−３．０以上、好ましくは−２．０以上、より好ましくは−１．５以上であって、３．０以下、好ましくは２．０以下、更に好ましくは１．０以下である。
【００３５】
また、上記（ａ）に規定した様に、本発明の近赤外線吸収フィルターの８２０ｎｍ、８８０ｎｍ、９８０ｎｍにおける光線透過率は１０％以下であるが、キセノンランプにより放射強度３２０ｗ／ｍ2の光を２８０時間照射する耐光性試験を行った後でも８２０ｎｍ、８８０ｎｍ、９８０ｎｍにおける光線透過率が１５％以下を維持することができる。
中でも、上記（ａ）〜（ｅ）の全ての条件を満たすものが好ましい。
２，本願フィルターに用いられる近赤外線吸収色素
本発明の近赤外線吸収フィルターは通常２種類以上の近赤外線吸収色素を含有するものであって、２種類以上の近赤外線吸収色素を含有する層を有するものが好ましい。
２種類以上の近赤外線吸収色素としては、少なくとも以下の（ｉ）および（ｉｉ）の２種類の近赤外線吸収色素を含むのが好ましい。
中でも、（ｉ）の近赤外線吸収色素として下記一般式（１）で表される化合物、（ｉｉ）の近赤外線吸収色素として下記一般式（２）〜（９）の中からなる群より選ばれる化合物のうち少なくとも１種以上、を含有するものが更に好ましい。一般式（１）で表される化合物と一般式（２）〜（９）で表される化合物とは相互作用が極めて小さいため、同一樹脂層に含有させることができる。
（ｉ）最大吸収波長を９００ｎｍ〜１２００ｎｍに有する近赤外線吸収色素
最大吸収波長を９００ｎｍ〜１２００ｎｍに有する色素としては、下記一般式（１）で表される化合物が好ましい。
【００３６】
【化１０】
2006195399.tif 000011
【００３７】
上記一般式（１）において、Ｒ1及びＲ2、Ｒ3及びＲ4は、それぞれ独立して、置換されていても良い脂肪族炭化水素基又は置換されていても良いアリール基を示す。
上記脂肪族炭化水素基としては、メチル基、エチル基、ｎ−プロピル基、ｎ−ブチル基、２−メチルプロピル基、２−メチルブチル基、３−メチルブチル基、シクロヘキシルメチル基、ネオペンチル基、２−エチルブチル基、イソプロピル基、２−ブチル基、シクロヘキシル基、３−ペンチル基、ｔｅｒｔ−ブチル基、１，１−ジメチルプロピル基等の直鎖状、分岐鎖状若しくは環状のアルキル基；２−プロペニル基、２−ブテニル基、３−ブテニル基、２，４−ペンタジエニル基等のアルケニル基；エチニル基等のアルキニル基が挙げられる。
【００３８】
上記アリール基としては、フェニル基又はナフチル基などが挙げられる。
該Ｒ1〜Ｒ4の脂肪族炭化水素基及びアリール基の置換基としては、ジチオレート系錯体の安定性に悪影響を与えない基であれば、特に限定されないが、例えば、ハロゲン原子、水酸基、ニトロ基、シアノ基、アルキル基、アルケニル基、アルキニル基、アリール基、ヘテロアリール基、アルコキシ基、アリールオキシ基、ヘテロアリールオキシ基、アルキルチオ基、アリールチオ基、ヘテロアリールチオ基、アミノ基、アシル基、アミノアシル基、ウレイド基、スルホンアミド基、カルバモイル基、スルファモイル基、スルファモイルアミノ基、アルコキシカルボニル基、アリールオキシカルボニル基、ヘテロアリールオキシカルボニル基、アルキルスルホニル基、アリールスルホニル基、ヘテロアリールスルホニル基、イミド基及びシリル基などからなる群より選択された基が挙げられる。これらの置換基として具体的にはメチル基、エチル基などの炭素数１〜６程度のアルキル基；エチニル基、プロピレニル基などの炭素数１〜６程度のアルケニル基；アセチレニル基など炭素数１〜６程度のアルキニル基；フェニル基、ナフチル基などの炭素数６〜２０程度のアリール基；チエニル基、フリル基、ピリジル基などの炭素数３〜２０程度のヘテロアリール基；エトキシ基、プロポキシ基などの炭素数１〜６程度のアルコキシ基；フェノキシ基、ナフトキシ基などの炭素数６〜２０程度のアリールオキシ基；ピリジルオキシ基、チエニルオキシ基などのなどの炭素数３〜２０程度のヘテロアリールオキシ基；メチルチオ基、エチルチオ基などの炭素数１〜６程度のアルキルチオ基；フェニルチオ基、ナフチルチオ基などの炭素数６〜２０程度のアリールチオ基；ピリジルチオ基、チエニルチオ基などのなどの炭素数３〜２０程度のヘテロアリールチオ基；ジメチルアミノ基、ジフェニルアミノ基などの炭素数１〜２０程度の置換基を有していても良いアミノ基；アセチル基、ピバロイル基などの炭素数２〜２０程度のアシル基；アセチルアミノ基、プロピオニルアミノ基などの炭素数２〜２０程度のアシルアミノ基；３−メチルウレイド基などの炭素数２〜２０程度のウレイド基；メタンスルホンアミド基、ベンゼンスルホンアミド基などの炭素数１〜２０程度のスルホンアミド基；ジメチルカルバモイル基、エチルカルバモイル基などの炭素数１〜２０程度のカルバモイル基；エチルスルファモイル基などの炭素数１〜２０程度のスルファモイル基；ジメチルスルファモイルアミノ基などの炭素数１〜２０程度のスルファモイルアミノ基；メトキシカルボニル基、エトキシカルボニル基などの炭素数２〜６程度のアルコキシカルボニル基；フェノキシカルボニル基、ナフトキシカルボニル基などの炭素数７〜２０程度のアリールオキシカルボニル基；ピリジルオキシカルボニル基などの炭素数６〜２０程度のヘテロアリールオキシカルボニル基；メタンスルホニル基、エタンスルホニル基、取りフルオロメタンスルホニル基などの炭素数１〜６程度の
アルキルスルホニル基；ベンゼンスルホニル基、モノフルオロベンゼンスルホニル基などの炭素数６〜２０程度のアリールスルホニル基；チエニルスルホニル基などの炭素数３〜２０程度のヘテロアリールオキシスルホニル基；フタルイミドなどの炭素数４〜２０程度のイミド基；又は、アルキル基及びアリール基からなる群より選ばれる置換基で３置換されているシリル基が挙げられる。
【００３９】
また、上記Ｒ1及びＲ2、Ｒ3及びＲ4が一体となって環を形成していても良い。具体的には、−ＣＨ2−ＣＨ2−、−ＣＨ2−ＣＨ2−ＣＨ2−、−ＣＨ2−ＣＦ2−ＣＨ2−、−ＣＨ2
−ＣＨ2−ＣＨ2−ＣＨ2−、および−ＣＨ（Ｐｈ）−ＣＨ2−、−ＣＨ（Ｍｅ）−ＣＨ2−
等の置換されていても良いアルキレン基；−ＣＨ＝ＣＨ−、−Ｃ（Ｍｅ）＝ＣＨ−、および−ＣＨ＝ＣＨ−ＣＨ2−ＣＨ2−ＣＨ＝ＣＨ−等の置換されていても良いアルケニレン基；−ＣＨ2−Ｓ−ＣＨ2−、−ＣＨ2−Ｏ−ＣＨ2−、−ＣＨ2−Ｃ（＝Ｏ）−ＣＨ2−、−ＣＨ2−ＣＨ2−Ｓ−ＣＨ2−ＣＨ2−、および−ＣＨ2−ＣＨ2−Ｏ−ＣＨ2−ＣＨ2−等の連結基を含有するアルキレン基等を形成していても良い。
【００４０】
上記Ｒ1及びＲ2、Ｒ3及びＲ4として好ましくは無置換のアルキル基、または、置換基を有する良いアルキル基、特に好ましくは無置換のアルキル基、ハロゲン原子（特に好ましくはフッ素原子）、シアノ基、アルキル基及びアリール基からなる群より選ばれる置換基を有するアルキル基である。
Ｒ1及びＲ2、Ｒ3及びＲ4はそれぞれ同一でも異なっていても良いが、同一の方が好ましい。
【００４１】
Ｍ1は、金属元素を示すが、好ましくは、Ｎｉ、Ｐｄ、Ｐｔといった１０属元素；Ａｕ
、Ｃｏ、Ｆｅ、Ｔｉ、Ｓｎ又はＣｕであり、より好ましくは１０族元素であり、特にはＮｉが好ましい。
また、上記一般式（１）で表される化合物はＸＲＲ'Ｒ''Ｒ'''Ｒ''''で表される化合物が配位して塩型をとっても良い。塩を形成する場合の塩は通常、Ｘがカチオンである以下の式（Ｘ１）またはＸＲＲ'Ｒ''Ｒ'''Ｒ''''の全体がカチオンである以下の式（Ｘ２）で表される塩であり、式（Ｘ２）で表される塩が好ましい。
【００４２】
【化１１】
2006195399.tif 000012
【００４３】
ここで、Ｘは、１５族原子を表し、特に好ましくは、窒素原子、または、リン原子である。Ｒ'、Ｒ''、Ｒ'''、Ｒ''''は、それぞれ独立に、置換されていても良いアルキル基又は置換されていてもよいアリール基であり、上記アルキル基及びアリール基の置換基としては、Ｒ1〜Ｒ4の置換基としてあげたものと同様の置換基が挙げられる。Ｒ'、Ｒ''、Ｒ'''、Ｒ''''として、中でも好ましくは、メチル基、エチル基、プロピル基、ｉ−プロピル基、ｉ−ブチル基、ｎ−ブチル基、ｎ−ヘキシル基、シクロヘキシル基などのアルキル基；トリクロロメチル基、トリフルオロメチル基などのハロアルキル基；フェニル基；ベンジル基などのアリール基、フェネチル基などのアラルキル基があげられる。
【００４４】
以上例示したもののうち、塩を形成しているものより、塩を形成していないものの方がより好ましい。
塩を形成していないもののなかでも、Ｒ1及びＲ2、Ｒ3及びＲ4が炭素数１０以下の１級又は２級アルキル基であるものが好ましく、炭素数１０以下の２級アルキル基であるものがより好ましい。
【００４５】
また、モル吸光係数は、通常５０００以上、好ましくは８０００以上の化合物である。
加えて、上記一般式（１）で表される化合物のトルエン等芳香族炭化水素系溶媒、テトラヒドロフラン、ジメトキシエタン等のエーテル系溶媒、メチルエチルケトン等のケトン系溶媒から選ばれる溶媒に対する溶解度としては、通常０．１％以上、好ましくは０．５％以上である。
【００４６】
本願フィルターに用いられる近赤外線吸収化合物として好ましいものとしては、各置換基の説明において好ましいとされている物を組み合わせたものが挙げられるが、一般式（１）で表される化合物として好ましい具体例としては、例えば、以下の構造式で示されるものが挙げられる。ただし、以下の化合物に限定されるものではない。
【００４７】
【化１２】
2006195399.tif 000013
【００４８】
【化１３】
2006195399.tif 000014
【００４９】
【化１４】
2006195399.tif 000015
【００５０】
【化１５】
2006195399.tif 000016
【００５１】
【化１６】
2006195399.tif 000017
【００５２】
（ｉｉ）最大吸収波長を７５０ｎｍ〜９００ｎｍに有する近赤外線吸収色素
最大吸収波長を７５０ｎｍ〜９００ｎｍに有する近赤外線吸収色素としては、下記一般式（２）〜（９）で表される色素が好ましい。
下記一般式（２）〜（９）で表される化合物は、上記一般式（１）で表される化合物の場合と同様にＸＲＲ'Ｒ''Ｒ'''Ｒ''''で表される化合物が配位して塩型をとっても良い。塩を形成する場合の塩は通常Ｘがカチオンである塩またはＸＲＲ'Ｒ''Ｒ'''Ｒ''''の全体がカチオンである塩であり、ＸＲＲ'Ｒ''Ｒ'''Ｒ''''の全体がカチオンである塩が好ましい。
【００５３】
下記一般式（２）
【化１７】
2006195399.tif 000018
【００５４】
において、Ａ及びＡ'は、それぞれ独立して、置換基を有していても良いアリール基又は
置換基を有していても良いヘテロアリール基を示す。
Ｒ5及びＲ6は、それぞれ独立して、水素原子、置換基を有していても良いアルキル基、置換基を有していても良いアリール基又は置換基を有していても良いヘテロアリール基を示す。ここで、Ｒ5とＲ6は、互いに直接的に又は連結基を介して結ばれていても良い。Ｍ2は、Ｍ1で記載したのと同様のものを用いることができる。
【００５５】
上記Ａ及びＡ'のアリール基及びヘテロアリール基を構成する骨格としては、好ましく
は６員の単環又はその縮合環であり、具体的には、フェニル基、ナフチル基、アンスリル基、フェナンスリル基、ピレニル基又はフルオレニル基等のアリール基；又は、チエニル基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
【００５６】
上記Ａ及びＡ'のアリール基及びヘテロアリール基の置換基としては、先のＲ1〜Ｒ4の
置換基としてあげたものと同様の置換基が挙げられるが、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【００５７】
また、Ａ及びＡ'上の隣り合う２個の置換基が一体となって、−（ＣＨ2）3−又は−（
ＣＨ2）4−等の炭素数２〜５程度のアルキレン基、−ＯＣＨ2Ｏ−又は−Ｏ（ＣＨ2）2Ｏ
−等の炭素数１〜４程度のアルキレンジオキシ基等を形成していても良い。
上記Ｒ5とＲ6のアルキル基としては、メチル基、エチル基、ｎ−プロピル基、ｎ−ブチル基、２−メチルプロピル基、２−メチルブチル基、３−メチルブチル基、シクロヘキシルメチル基、ネオペンチル基、２−エチルブチル基、イソプロピル基、２−ブチル基、シクロヘキシル基、３−ペンチル基、１，１−ジメチルプロピル基等の直鎖状、分岐鎖状若しくは環状のアルキル基が挙げられる。このうち好ましくは炭素数１０以下の１級又は２級アルキル基、特に好ましくは炭素数１０以下の１級アルキル基である。
【００５８】
上記Ｒ5とＲ6のアルキル基の置換基としては、先のＲ1〜Ｒ4の置換基としてあげたものと同様の置換基が挙げられるが、特に好ましくは，無置換、ハロゲン原子、中でもフッ素原子、シアノ基、アルコキシ基及びアリール基である。
上記Ｒ5とＲ6のアリール基及びヘテロアリール基としてはフェニル基、ナフチル基、アンスリル基、フェナンスリル基、ピレニル基又はフルオレニル基、チエニル基、フリル基、ピリジル基、イミダゾリル基、ピラジニル基又はピラゾリル基等の５員又は６員単環若しくはそれらの縮合環が挙げられる。このうち好ましくは、置換基を有していても良いアリール基、より好ましくは、置換基を有していても良いフェニル基である。特に下図のような場合が好ましい。
【００５９】
【化１８】
2006195399.tif 000019
【００６０】
さらに、置換基を有しても良いフェニル基のうち、特に好ましくは、上記Ｒ5及びＲ6が結合している窒素原子と結合する炭素原子に隣接する炭素原子が、置換基Ｒ31及びＲ32を有する場合である。Ｒ31及びＲ32は、１価の置換基を示す。上記Ｒ31及びＲ32としては、色素の安定性に悪影響を与えない基であれば特に限定されないが、より好ましくは、置換基を有しても良いアルキル基、置換基を有しても良いアルコキシ基、置換基を有しても良いアリール基、置換基を有しても良いアリールオキシ基、置換基を有しても良い複素環基、置換基を有しても良い複素環オキシ基、置換されていても良いアルキルチオ基、置換されていても良いアリールチオ基及び置換されていても良い複素環チオ基からなる群より選ばれる置換基のように立体障害性の高い基であるか、または、Ｈａｍｍｅｔｔの置換基定数σｍが０．００＜σｍ＜０．９０となるような電子吸引性基が挙げられる。Ｒ5及びＲ6が芳香環の場合、芳香環上の置換基同士は、隣り合う２個の置換基が一体となって、−（ＣＨ2）3−又は−（ＣＨ2）4−等の炭素数２〜５程度のアルキレン基、−ＯＣＨ2Ｏ−又
は−Ｏ（ＣＨ2）2Ｏ−等の炭素数１〜４程度のアルキレンジオキシ基等を形成していても良い。
【００６１】
一般式（２）で表される色素の好ましい具体例としては、下記構造式で表される化合物が挙げられる。
【００６２】
【化１９】
2006195399.tif 000020
【００６３】
【化２０】
2006195399.tif 000021
【００６４】
【化２１】
2006195399.tif 000022
【００６５】
【化２２】
2006195399.tif 000023
【００６６】
下記一般式（３）
【化２３】
2006195399.tif 000024
【００６７】
において、Ｂ及びＢ'は、それぞれ独立して、置換基を有していても良いアリール基又は
置換基を有していても良いヘテロアリール基を示す。
Ｒ7及びＲ8は、それぞれ独立して、水素原子、置換基を有していても良いアルキル基、置換基を有していても良いアリール基又は置換基を有していても良いヘテロアリール基を示す。ここで、Ｒ7とＲ8は、互いに直接的に又は連結基を介して結ばれていても良い。Ｍ3は、Ｍ1で記載したのと同様のものを用いることができる。
【００６８】
上記Ｂ及びＢ'のアリール基及びヘテロアリール基を構成する骨格としては、好ましく
は６員の単環又はその縮合環であり、具体的には、フェニル基、ナフチル基、アンスリル基、フェナンスリル基、ピレニル基又はフルオレニル基等のアリール基；又は、チエニル
基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
【００６９】
上記Ｂ及びＢ'のアリール基及びヘテロアリール基の置換基としては、先のＲ1〜Ｒ4の
置換基としてあげたものと同様の置換基が挙げられるが、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【００７０】
また、Ｂ及びＢ'上の隣り合う２個の置換基が一体となって、−（ＣＨ2）3−又は−（
ＣＨ2）4−等の炭素数２〜５程度のアルキレン基、−ＯＣＨ2Ｏ−又は−Ｏ（ＣＨ2）2Ｏ
−等の炭素数１〜４程度のアルキレンジオキシ基等を形成していても良い。
上記Ｒ7及びＲ8のアルキル基、アリール基又はヘテロアリール基としては、先のＲ5及
びＲ6のアルキル基、アリール基又はヘテロアリール基であげたものと同様のものがあげ
られる。上記Ｒ7及びＲ8のアルキル基、アリール基又はヘテロアリール基の置換基としては、先のＲ1〜Ｒ4の置換基としてあげたものと同様の置換基があげられるが、特に好ましくは、ハロゲン原子、シアノ基、ニトロ基、アルコキシ基及びアリール基である。
Ｒ7及びＲ8は、直接、あるいは、連結基を介して互いに結ばれていても良いが、特に下記一般式（３’）のような場合が好ましい。
【００７１】
【化２４】
2006195399.tif 000025
【００７２】
Ｒ33〜Ｒ41として好ましい具体例としては、水素原子；フッ素原子、塩素原子、臭素原子等のハロゲン原子；水酸基；ニトロ基；シアノ基；メチル基、エチル基、プロピル基、ｉ−プロピル基、ｉ−ブチル基、ｔ−ブチル基、ｎ−ブチル基、ｎ−ペンチル基、トリクロロメチル基、トリフルオロメチル基、ベンジル基、フェネチル基などのハロゲン原子又
はアリール基置換されていても良い炭素数１〜１０のアルキル基；フェニル基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などのアルキル基で置換されていても良い炭素数６〜１０のアリールオキシ基が挙げられる。Ｒ33〜Ｒ41の隣り合う２個の置換基が一体となって、−（ＣＨ2）3−又は−（ＣＨ2）4−等の炭素数２〜５程度のアルキレン基、−ＯＣＨ2Ｏ−又は−Ｏ（ＣＨ2）2Ｏ−等の炭素数１〜４程度
のアルキレンジオキシ基等を形成していても良い。
【００７３】
このうち好ましくは、ハロゲン原子、ニトロ基、シアノ基、ハロアルキル基、ハロアルコキシ基、ハロアリールオキシ基等の電子吸引性基、もしくは、水素原子が挙げられ、Ｒ33〜Ｒ41の中で、少なくともひとつは水素原子でないものである。さらにはＲ33〜Ｒ41の少なくとも１つがフッ素原子、塩素原子またはシアノ基であり、残りは水素原子であるのが好ましい。
【００７４】
前記一般式（３）で表される色素の好ましい具体例として、下記構造式で表される物が挙げられる。
【００７５】
【化２５】
2006195399.tif 000026
【００７６】
【化２６】
2006195399.tif 000027
【００７７】
【化２７】
2006195399.tif 000028
【００７８】
下記一般式（４）
【化２８】
2006195399.tif 000029
【００７９】
において、Ｃ及びＣ'は、それぞれ独立して、置換基を有していても良いアリール基又は
置換基を有していても良いヘテロアリール基を示す。
Ｒ9及びＲ10は、それぞれ独立して、水素原子、置換基を有していても良いアルキル基
、置換基を有していても良いアリール基又は置換基を有していても良いヘテロアリール基を示す。ここで、Ｒ9とＲ10は、互いに直接的に又は連結基を介して結ばれていても良い
。
Ｍ4は、Ｍ1で記載したのと同様のものを用いることができる。
【００８０】
上記Ｃ及びＣ'のアリール基及びヘテロアリール基を構成する骨格としては、６員の単
環又はその縮合環であり、具体的には、フェニル基、ナフチル基、アンスリル基、フェナンスリル基、ピレニル基又はフルオレニル基等のアリール基；又は、チエニル基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
【００８１】
上記Ｃ及びＣ'のアリール基及びヘテロアリール基の置換基としては、先のＲ1〜Ｒ4の
置換基としてあげたものと同様の置換基が挙げられるが、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【００８２】
また、Ｃ及びＣ'上の隣り合う２個の置換基が一体となって、−（ＣＨ2）3−又は−（
ＣＨ2）4−等の炭素数２〜５程度のアルキレン基、−ＯＣＨ2Ｏ−又は−Ｏ（ＣＨ2）2Ｏ
−等の炭素数１〜４程度のアルキレンジオキシ基等を形成していても良い。
上記Ｒ9及びＲ10のアルキル基、アリール基又はヘテロアリール基としては、先のＲ5及びＲ6のアルキル基、アリール基又はヘテロアリール基であげたものと同様のものがあげ
られる。上記Ｒ9及びＲ10のアルキル基、アリール基又はヘテロアリール基の置換基とし
ては、先のＲ1〜Ｒ4の置換基としてあげたものと同様の置換基があげられるが、特に好ま
しくは、ハロゲン原子、シアノ基、ニトロ基、アルコキシ基及びアリール基である。
前記一般式（４）で表される色素の好ましい具体例として、下記構造式で表される物が挙げられる。
【００８３】
【化２９】
2006195399.tif 000030
【００８４】
下記一般式（５）
【化３０】
2006195399.tif 000031
【００８５】
において、Ｄ及びＤ'は、それぞれ独立して、置換基を有していても良いアリール基又は
置換基を有していても良いヘテロアリール基を示す。
Ｍ5は、Ｍ1で記載したのと同様のものを用いることができる。
上記Ｄ及びＤ'のアリール基及びヘテロアリール基を構成する骨格としては、好ましく
は６員の単環又はその縮合環であり、具体的には、フェニル基、ナフチル基、アンスリル基、フェナンスリル基、ピレニル基又はフルオレニル基等のアリール基；又は、チエニル基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
上記Ｄ及びＤ'のアリール基及びヘテロアリール基の置換基としては、先のＲ1〜Ｒ4の
置換基としてあげたものと同様の置換基が挙げられるが、中でも好ましくは、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【００８６】
また、上記Ｄ及びＤ'の置換基で記載したのと同様に、隣り合う２個の置換基が２〜５
程度のアルキレン基や炭素数１〜５程度のアルキレンジオキシ基等の連結基を介してつながってもよい。
一般式（５）で表される色素の好ましい具体例として、下記構造式で表される物が挙げられる。
【００８７】
【化３１】
2006195399.tif 000032
【００８８】
下記一般式（６）
【化３２】
2006195399.tif 000033
【００８９】
において、Ｒ11〜Ｒ14は、水素原子、置換されていても良いアルキル基、置換されていても良いアリール基、置換されていてもよいヘテロアリール基又はシアノ基であり、好ましくは、置換されていても良いアリール基又は置換されていてもよいアルキル基である。
Ｍ6は、上記Ｍ1で記載したのと同様のものを用いることができる。
【００９０】
上記アルキル基、アリール基及びヘテロアリール基の置換基としては、上記Ｒ1〜Ｒ4で記載したのと同様の基が挙げられる。
上記Ｒ11〜Ｒ14の好ましい具体例としては、メチル基、エチル基、プロピル基、ｉ−プロピル基、ｉ−ブチル基、ｔ−ブチル基、ｎ−ブチル基、ｎ−ヘキシル基、シクロヘキシル基、ベンジル基、フェネチル基、トリクロロメチル基、トリフルオロメチル基などのハロゲン原子又はアリール基で置換されていても良い炭素数１〜１０のアルキル基；フェニル基、トリル基、クロロフェニル基、シアノフェニル基、メトキシフェニル基、フェノキシフェニル基等のハロゲン原子、アルキル基、アルコキシ基及びアリールオキシ基からなる群より選ばれる置換基で置換されていても良い炭素数６〜１５のアリール基が挙げられ、より好ましくはアリール基である。
【００９１】
また、上記Ｒ11〜Ｒ14のアリール基及びヘテロアリール基の置換基が、上記Ｄ及びＤ'
で記載したのと同様に隣り合う２個の置換基がアルキレン基やアルキレンジオキシ基等の連結基を介してつながってもよい。
一般式（６）で表される色素の好ましい具体例としては、下記構造式で表される化合物が挙げられる。
【００９２】
【化３３】
2006195399.tif 000034
【００９３】
【化３４】
2006195399.tif 000035
【００９４】
下記一般式（７）
【化３５】
2006195399.tif 000036
【００９５】
において、Ｅ及びＥ'は、それぞれ独立して、置換基を有していても良いアリール基又は
置換基を有していても良いヘテロアリール基を示す。
Ｍ7は、Ｍ1で記載したのと同様のものを用いることができる。
上記Ｅ及びＥ'のアリール基及びヘテロアリール基を構成する骨格としては、好ましく
は６員の単環又はその縮合環であり、具体的には、フェニル基、ナフチル基、アンスリル基、フェナンスリル基、ピレニル基又はフルオレニル基等のアリール基；又は、チエニル基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
上記Ｅ及びＥ'のアリール基及びヘテロアリール基の置換基としては、先のＲ1〜Ｒ4の
置換基としてあげたものと同様の置換基が挙げられるが、中でも好ましくは、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【００９６】
また、上記Ｄ及びＤ'の置換基で記載したのと同様に、隣り合う２個の置換基が２〜５
程度のアルキレン基や炭素数１〜５程度のアルキレンジオキシ基等の連結基を介してつながってもよい。
一般式（７）で表される色素の好ましい具体例として、下記構造式で表される物が挙げられる
【００９７】
【化３６】
2006195399.tif 000037
【００９８】
下記一般式（８）
【化３７】
2006195399.tif 000038
【００９９】
において、Ｆ及びＦ'は、それぞれ独立して、置換基を有していても良いアリール基又は
置換基を有していても良いヘテロアリール基を示す。
Ｍ8は、Ｍ1で記載したのと同様のものを用いることができる。
上記Ｆ及びＦ'のアリール基及びヘテロアリール基を構成する骨格としては、好ましく
は６員の単環又はその縮合環であり、具体的には、フェニル基、ナフチル基、アンスリル基、フェナンスリル基、ピレニル基又はフルオレニル基等のアリール基；又は、チエニル基、フリル基、ピリジル基、イミダゾリル基、ピラジニル基又はピラゾリル基等のヘテロアリール基が挙げられる。このうち好ましくは、アリール基、より好ましくは、ベンゼン環、ナフタレン環のようなアリール基である。
上記Ｆ及びＦ'のアリール基及びヘテロアリール基の置換基としては、先のＲ1〜Ｒ4の
置換基としてあげたものと同様の置換基が挙げられるが、中でも好ましくは、中でも好ましくは、ハロゲン原子、水酸基、ニトロ基、シアノ基、置換されていてもよいアルキル基、置換基を有していてもよいアリール基、置換基を有していても良いヘテロアリール基、置換基を有していても良いアルコキシ基、置換基を有していても良いアリールオキシ基又は置換基を有していても良いアミノ基があげられる。より具体的には、塩素原子、臭素原子、フッ素原子などのハロゲン原子；ニトロ基；シアノ基；メチル基、エチル基、ｉ−ブチル基、ｔ−ブチル基、ｎ−ブチル基、ｎ−ヘキシル基、シクロヘキシル基、ベンジル基、フェネチル基、トリフルオロメチル基などのハロゲン原子又はアリール基置換されていても良い炭素数１〜１０のアルキル基；フェニル基、トリル基等の炭素数６〜１０のアリール基；ピリジル基、チエニル基等の炭素数４〜８のヘテロアリール基；メトキシ基、エトキシ基、プロポキシ基、ｉ−プロポキシ基、ｔ−ブトキシ基、ｎ−ブトキシ基などの炭素数１〜６のアルコキシ基；フェノキシ基、メチルフェノキシ基などの炭素数６〜１０のアリールオキシ基；または、アミノ基、ジメチルアミノ基、ジエチルアミノ基、ジフェニルアミノ基、メチルフェニルアミノ基などのアルキル基及びアリール基からなる群より選ばれる置換基で置換されていても良いアミノ基が挙げられる。
【０１００】
また、上記Ｆ及びＦ'の置換基で記載したのと同様に、隣り合う２個の置換基が２〜５
程度のアルキレン基や炭素数１〜５程度のアルキレンジオキシ基等の連結基を介してつながってもよい。
【０１０１】
【化３８】
2006195399.tif 000039
【０１０２】
下記一般式（９）
【化３９】
2006195399.tif 000040
【０１０３】
において、Ｒ15〜Ｒ30は、任意の置換基を表し、本発明の化合物の基本的性能を損なわない限り特に制限は無いが、例えば、Ｒ15〜Ｒ30の置換基としてあげたものと同様の基があげられる。
上記一般式（９）におけるＭ9は水素原子又は金属原子である。金属原子はフタロシア
ニン骨格と錯体を形成出来る原子であれば、特に限定されず、金属酸化物、金属ハロゲン化物又は金属カルボニル化合物となっていてもよく、若しくは、酸と塩を形成していても良い。好ましくは銅原子、バナジウムオキシ基又は塩化スズ基が挙げられる。
【０１０４】
上記一般式（９）で表される化合物のうち、好ましい具体例としては、特開平１０−７８５０９号公報、特開平１１−１１６８２６号公報、特開平１１−６５４６３号公報及び特開２０００−２６７４８号公報に記載されているものが挙げられ、中でも、下記に記載したような含フッ素フタロシアニン系化合物が好ましい。
【０１０５】
【化４０】
2006195399.tif 000041
【０１０６】
【化４１】
2006195399.tif 000042
【０１０７】
加えて、上記一般式（２）〜（９）で表される化合物のトルエン等芳香族炭化水素系溶媒、テトラヒドロフラン、ジメトキシエタン等のエーテル系溶媒、メチルエチルケトン等のケトン系溶媒から選ばれる溶媒に対する溶解度としては、通常０．１％以上、好ましくは０．５％以上である。
尚、上記化合物（１）は、Ｊ．Ｍａｔｅｒ．Ｃｈｅｍ．，ｐ．１８６１（１９９４）により合成でき、上記化合物（２）は、Russ. J. Gen. Chem., ６６巻、１８４２頁（１９
９６年）により合成でき、上記化合物（３）は、特開２００１−８９４９２号公報に記載の方法で合成でき、化合物（４）は  Ｊ．Ａｍ．Ｃｈｅｍ．Ｓｏｃ．，８８卷、５２０１頁（１９６６年）により合成でき、化合物（５）はＪ．Ａｍ．Ｃｈｅｍ．Ｓｏｃ．，  ８８卷、４３頁及び４８７０頁（１９６６年）に記載の方法で合成でき、化合物（６）は、Ｊ．Ａｍ．Ｃｈｅｍ．Ｓｏｃ．，８７卷、１４８３頁（１９６５年）に記載の方法で合成でき、化合物（７）、化合物（８）および化合物（９）は、特開２０００−２６７４８号公報に記載の方法で合成できる。
【０１０８】
３．近赤外線吸収フィルターの製造方法
本発明の赤外線吸収フィルターの製造方法としては、透明基板に近赤外線吸収色素を含む塗工液をコーティングする方法、近赤外線吸収色素をバインダー樹脂と溶融混錬してフィルム状に成形する方法などが挙られるが、近赤外線吸収色素に対する負荷を低減するため、塗工液をコーティングする方法の方が好ましい。
【０１０９】
以下に、透明基板に近赤外線吸収色素を含む塗工液を塗布して赤外線吸収フィルターを製造する方法について詳細に説明する。
（基板）
本発明の赤外線吸収フィルターを構成する透明基板としては、実質的に透明であって、吸収、散乱が大きくない基材であればよく、特に制限はない。その具体的な例としては、ガラス、ポリオレフィン系樹脂、非晶質ポリオレフィン系樹脂、ポリエステル系樹脂、ポリカーボネート系樹脂、ポリ（メタ）アクリル酸エステル系樹脂、ポリスチレン、ポリ塩化ビニル、ポリ酢酸ビニル、ポリアリレート樹脂、ポリエーテルサルホン樹脂等が挙げられる。これらの中では、特に非晶質ポリオレフィン系樹脂、ポリエステル系樹脂、ポリカーボネート系樹脂、ポリ（メタ）アクリル酸エステル系樹脂、ポリアリレート樹脂、ポリエーテルサルホン樹脂が好ましい。
【０１１０】
これらの樹脂は、フェノール系、燐系などの酸化防止剤、ハロゲン系、燐酸系等の難燃剤、耐熱老化防止剤、紫外線吸収剤、滑剤、帯電防止剤等の公知の添加剤を配合することができる。
透明基板は、これらの樹脂を、射出成形、Ｔダイ成形、カレンダー成形、圧縮成形等の方法や、有機溶剤に溶解させてキャスティングする方法などなどの成形方法を用い、フィルム状に成形したものが用いられる。フィルム状に成形された樹脂は延伸されていても未延伸でもよい。また、異なる材料からなるフィルムが積層されていても良い。
【０１１１】
透明基板の厚みは、目的に応じて通常１０μｍ〜５ｍｍの範囲から選択される。
更に、透明基板は、コロナ放電処理、火炎処理、プラズマ処理、グロー放電処理、粗面化処理、薬品処理等の従来公知の方法による表面処理や、アンカーコート剤やプライマー等のコーティングを施してもよい。
（近赤外線吸収色素層）
近赤外線吸収色素を含む塗工液は、近赤外線吸収色素をバインダー樹脂とともに溶剤中に溶解又は分散させることにより、調製することができる。また、分散させる場合、近赤外線吸収色素を必要に応じて分散剤を用いて、粒径を通常０．１〜３μｍに微粒子化し、バインダーとともに、溶剤に分散させて調製することもできる。
【０１１２】
このとき溶剤に溶解又は分散される近赤外線吸収色素、分散剤、およびバインダー樹脂などの全固形分の濃度は、通常５〜５０重量％である。また、全固形分に対する金属錯体の濃度は、近赤吸収色素トータルとして通常０．１〜５０重量％、好ましくは０．２〜３０重量％である。また、一般式（１）で表される化合物に対する一般式（２）〜（９）で
表される化合物の総量の比としては、１：１０以上、好ましくは１：５以上であって、１：０．１以下、好ましくは１：０．２以下である。
【０１１３】
尚、バインダー樹脂に対する近赤外線吸収剤の濃度としては、当然のことながら、近赤外線吸収フィルターの膜厚にも依存するため、溶融混練してフィルム状に成形するような場合には、上述の色濃度よりは低くなる。
分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、金属錯体化合物に対して、通常０〜１００重量％、好ましくは０〜７０重量％である。
【０１１４】
バインダーとしては、通常、ポリメチルメタクレート樹脂、ポリエチルアクリレート樹脂、ポリカーボネート樹脂、エチレンービニルアルコール共重合体樹脂、ポリエステル樹脂等が挙げられる。その使用量は、バインダーに対して金属錯体化合物が、０．０１重量％以上好ましくは０．１重量％以上、２０重量％以下、好ましくは１０重量％以下である。
また、前記（１）で表される化合物及びその塩型化合物よりなる群から選ばれる化合物を含む場合の近赤外線吸収フィルターに用いるバインダーとしては、温度６０℃、湿度９０％における吸湿率が２％以下のバインダーが好ましい。
【０１１５】
このようなポリマーバインダーとしては、温度６０℃、湿度９０％における吸湿率が２％以下のポリマーバインダーであれば、特に制限はなく、通常のポリマーバインダーから適宜選択して用いることができるが、ポリメチルメタクリレート、ポリカーボネート、ポリスチレン、ポリアリレート、ポリエチレンテレフタレート、ポリエステル等が、有機溶媒に対する溶解性が高く、効果的に用いられる。これらのポリマーバインダーは１種を単独で用いても良く、２種以上を混合して用いても良い
【０１１６】
これらのポリマーバインダーの分子量は通常１０００以上、好ましくは５０００以上、より好ましくは１００００以上であって、通常１００万以下、好ましくは５０万以下、より好ましくは３０万以下である。分子量が小さい場合には、末端に親水性の置換基を有するポリマーバインダーであると吸湿率が上がる傾向があり、分子量が大きいと有機溶剤に対する溶解性が低くなり取り扱いが煩雑になるという傾向がある。
【０１１７】
また、ポリマーバインダーの酸価は通常０ｍｇ−ＫＯＨ／ｇ以上であり、通常１０ｍｇ−ＫＯＨ／ｇ以下、好ましくは５ｍｇ−ＫＯＨ／ｇ以下、より好ましくは２ｍｇ−ＫＯＨ／ｇ以下である。ポリマーバインダーの酸価が大きいと通常は吸湿率が高くなる傾向があり、酸価が小さいと通常は吸湿率が低くなる傾向があるため、酸価ができるだけ小さい方が好ましい。
【０１１８】
なお、ポリマーバインダーの酸価を測定するためにはポリマーバインダーをエーテル、エタノールなどの溶媒に溶解した後、ＫＯＨ溶液により中和滴定して、ポリマーバインダー１ｇに対するＫＯＨ（水酸化カリウム）の消費量（ｍｇ）を測定する。ここで用いる溶媒としては、滴定に影響を及ぼさずかつポリマーバインダーを充分に溶解するものであれば特に限定されない。例えばエーテル系溶剤、アルコール系溶剤などが一般的であり、ポリマーバインダーに対して適宜選択して使用することができる。
【０１１９】
本発明において、吸湿率が低いポリマーバインダーとしては水酸基、カルボキシル基及びスルホニル基などの親水性の置換基の量が少ないものが好ましい。酸価は、これらの親水性の置換基の量と相関があるため、ポリマーバインダーの酸価が小さいとポリマーバインダーの親水性が低下し、その結果吸湿率が低下する傾向がある。
【０１２０】
なお、本発明において、温度６０℃、湿度９０％におけるポリマーバインダーの吸湿率（以下「６０℃，９０％吸湿率」と称す場合がある。）は、後述の実施例に示すように、温度６０℃、湿度９０％の恒温高湿槽内にこのポリマーバインダーを所定時間静置して重量を測定し、重量増加の変化を求め、重量変化が実質的になくなった（例えば０．０５％／日になった）ことを確認し、最も重量が重いときの重量Ｗ1と初期重量（乾燥重量）Ｗ0とから、下記式で算出することができる。通常、該恒温高湿槽内に１週間静置してＷ1を
測定する。  
６０℃，９０％吸湿率＝（Ｗ1−Ｗ0）÷Ｗ0×１００
【０１２１】
本発明において、用いるポリマーバインダーの６０℃，９０％吸湿率が２％を超えると、十分な耐熱性、耐湿性、耐光性を得ることができない。６０℃，９０％吸湿率は低い程好ましく、特に１．５％以下、とりわけ１％以下であることが好ましい。
溶媒としては、１，２，３−トリクロロプロパン、テトラクロルエチレン、１，１，２，２−テトラクロロエタン、１，２−ジクロロエタン等のハロゲン化脂肪族炭化水素類、メタノール、エタノール、プロパノール、ブタノール、ペンタノール、ヘキサノール、シクロヘキサノール、オクタノール等のアルコール類、アセトン、メチルエチルケトン、メチルイソブチルケトン等のケトン類、酢酸エチル、プロピオン酸メチル、エナント酸メチル、リノール酸メチル、ステアリン酸メチル等のエステル類シクロヘキサン、ヘキサン、オクタン等の脂肪族炭化水素類、ベンゼン、トルエン、キシレン、メシチレン、モノクロロベンゼン、ジクロロベンゼン、ニトロベンゼン、スクアラン等の芳香族炭化水素類、ジメチルスルホキシド、スルホラン等のスルホキシド類、Ｎ，Ｎ−ジメチルホルムアミド、Ｎ，Ｎ，Ｎ′，Ｎ′−テトラメチル尿素等のアミド類、テトラヒドロフラン（以下「ＴＨＦ」という）、ジオキサン、ジメトキシエタン、ジエチレングリコールジメチルエーテル、トリエチレングリコールジメチルエーテル、テトラエチレングリコールジメチルエーテル等のエーテル類あるいはこれらの混合物を用いることができる。
【０１２２】
また、近赤外線吸収色素を含む塗工液には、必要に応じて、上記以外の近赤外線吸収剤を添加してもよい。他の近赤外線吸収剤としては、有機物質であるニトロソ化合物及びその金属錯塩、シアニン系化合物、スクアリリウム系化合物、チオールニッケル錯塩系化合物、フタロシアニン化合物、ナフタロシアニン化合物、トリアリルメタン系化合物、インモニウム系化合物、ジインモニウム系化合物、ナフトキノン系化合物、アントラキノン系化合物、アミノ化合物、アミニウム塩系化合物、あるいは、無機物であるカーボンブラックや、酸化インジウムスズ、酸化アンチモンスズ、周期律表４Ａ、５Ａまたは６Ａ族に属する金属の酸化物、もしくは炭化物、またはホウ化物などが挙げられる。
【０１２３】
金属錯体を含む塗工液の透明基材へのコーティングは、ディッピング法、フローコート法、スプレー法、バーコート法、グラビアコート法、ロールコート法、ブレードコート法、エアーナイフコート法等の公知の塗工方法で行われる。
金属錯体を含む層は、乾燥後の膜厚が、通常０．１μｍ以上、好ましくは０．５μｍ以上、通常３０μｍ以下、好ましくは１０μｍ以下となるように塗布される。
【０１２４】
（紫外線カット層）
本発明の赤外線吸収フィルターは、さらに紫外線カット層を設けることにより、金属錯体との相乗効果によって、赤外線吸収フィルターの耐光性を著しく向上させることができる。紫外線カット層としては、４００ｎｍ以下の波長の紫外線を効率よくカットできるものであり、３５０ｎｍの波長の光を７０％以上吸収できることが好ましい。紫外線カット層の種類については、特に制限されないが、好ましくは紫外線吸収剤を含有する樹脂フィルム（紫外線カットフィルム）が好ましい。
【０１２５】
紫外線カット層に用いられる紫外線吸収剤としては、３００〜４００ｎｍの間に極大吸収を有し、その領域の光を効率よくカットする化合物であれば、有機系、無機系のいずれも特に限定なく用いることができる。例えば有機系紫外線吸収剤としては、ベンゾトリアゾール系紫外線吸収剤、ベンゾフェノン系紫外線吸収剤、サリチル酸エステル系紫外線吸収剤、トリアジン系紫外線吸収剤、パラアミノ安息香酸系紫外線吸収剤、ケイ皮酸系紫外線吸収剤、アクリレート系紫外線吸収剤、ヒンダードアミン系紫外線吸収剤等が挙げられ、無機系紫外線級剤としては酸化チタン系紫外線吸収剤、酸化亜鉛系紫外線吸収剤、微粒子酸化鉄系紫外線吸収剤等が挙げられるが、無機系紫外線吸収剤の場合は紫外線カット層中で微粒子状態で存在しているため、赤外線吸収フィルターの効率を損なう恐れがあることから、有機系紫外線吸収剤が好ましい。
【０１２６】
このような紫外線吸収剤としては、例えば、チバガイギー（株）のチヌビンＰ、チヌビン１２０、２１３、２３４、３２０、３２６、３２７、３２８、３２９、３８４、４００、５７１、住友化学（株）のスミソーブ２５０、３００、５７７、共同薬品（株）バイオソーブ５８２、５５０、５９１、城北化学（株）のＪＦー８６、７９、７８、８０、旭電化（株）のアデカスタブＬＡ−３２，ＬＡ−３６，ＬＡ−３４、シプロ化成（株）のシーソルブ１００、１０１、１０１Ｓ、１０２、１０３、５０１、２０１、２０２、６１２ＮＨ、大塚化学（株）のＲＵＶＡ９３、３０Ｍ、３０Ｓ、ＢＡＳＦ（株）のユービナール３０３９等が挙げられる。
【０１２７】
これらの紫外線吸収剤は、単独で用いても良いが、数種類組み合わせても良い。また、紫外線を吸収して可視領域に波長変換するチバガイギー（株）のユービテックスＯＢ，ＯＢ−Ｐ等の蛍光増白剤も利用できる。
また、紫外線カットフィルムは、市販のＵＶカットフィルターを使用することもでき、例えば、富士フィルム（株）のＳＣ−３８、ＳＣ−３９、ＳＣ−４２、三菱レーヨン（株）のアクリプレン等が挙げられる。上記のＵＶカットフィルター、ＳＣ−３９、アクリプレンは、ともに３５０ｎｍの波長を９９％以上吸収する紫外線カットフィルムである。
【０１２８】
このように紫外線吸収層を設けた本発明の近赤外線吸収フィルターは、Ｘｅランプを２００時間照射することによる耐光性試験後の色素残存率が８０％以上、好ましくは８５％以上、特に好ましくは９０％以上となり、可視光領域に新たな吸収ピークが出てくることもない。ここで、色素残存率は、８００〜１０５０ｎｍ領域における試験前後の吸収強度の減少度合から求める。
【０１２９】
上記近赤外線吸収フィルターは単独はもちろん透明のガラスや他の透明樹脂板等と貼り合わせた積層体として用いてもよい。
また、本発明により得られる近赤外線吸収フィルターは、本発明のディスプレイパネル用フィルター以外にも、熱線遮断フィルム、サングラス、保護眼鏡、リモコン受光器など幅広い用途に使用することができる。
【０１３０】
３，電子ディスプレイ用フィルター
さらに、本発明の赤外線吸収フィルターは、必要に応じて、電磁波カット層、表面への蛍光灯などの外光の写り込みを防止する反射防止層、ぎらつき防止層（ノングレア層）、色調補正層を設け、電子ディスプレイ用、より好ましくはプラズマディスプレイパネル用フィルターとして使用することができる。
【０１３１】
本発明の電子ディスプレイ用フィルターは、上記近赤外線吸収フィルターを用いている他は、通常、用いられる構成や製造方法等を任意にとることができ、特に限定されるものではないが、以下にプラズマディスプレイパネル用フィルターとして用いる場合を代表例として説明する。
（電磁波カット層）
本発明のプラズマディスプレイパネル用フィルターに用いられる電磁波カット層としては、金属酸化物等の蒸着あるいはスパッタリング方法等が利用できる。通常は酸化インジウムスズ（ＩＴＯ）が一般的であるが、誘導体層と金属層を基材上に交互にスパッタリング等で積層させることで１０００ｎｍ以上の光をカットすることもできる。誘電体層としては酸化インジウム、酸化亜鉛などの透明な金属酸化物等であり、金属層としては銀あるいは銀−パラジウム合金が一般的であり、通常、誘電体層より３層、５層、７層あるいは１１層程度積層する。基材としては、本発明の赤外線吸収フィルターをそのまま利用しても良いし、樹脂フィルムあるいはガラス上に蒸着あるいはスパッタリングして電磁波カット層を設けた後に、本発明の赤外線吸収フィルターと貼り合わせても良い。
【０１３２】
（反射防止層）
本発明のプラズマディスプレイパネル用フィルターに用いられる反射防止層としては、表面の反射を抑えてフィルターの透過率を向上させるために、金属酸化物、フッ化物、ケイ化物、ホウ化物、炭化物、窒化物、硫化物等の無機物を、真空蒸着法、スパッタリング法、イオンプレーティング法、イオンビームアシスト法等で単層あるいは多層に積層させる方法、アクリル樹脂、フッ素樹脂などの屈折率の異なる樹脂を単層あるいは多層に積層させる方法等がある。また、反射防止処理を施したフィルムを該フィルター上に貼り付けることもできる。
【０１３３】
本発明の近赤外線吸収フィルターを含め、一般的な近赤外線吸収フィルターはやや緑色を帯びることが多い。プラズマディスプレイ等ディスプレイ用途に使用する場合は、その色は無彩色であることが好ましいため、ディスプレイの輝度を大きく損なわない程度に、緑色の補色となるような５００〜６００ｎｍに吸収を持つ色材を含有させ、無彩色化することが好ましい。
また、電球やハロゲン球電灯などはその発光スペクトル中の赤色成分が多い。蛍光灯などの照明の下では無彩色に見えるが、これらの照明が照射する下では赤色を帯びてしまうことも多々ある。このような場合は６００〜７００ｎｍ近傍に吸収を持つような色材をディスプレイの輝度を大きく損なわない程度に含有させ、電球やハロゲン球電灯が照射する下でも無彩色となるようにすることが好ましい。
さらに、プラズマディスプレイ用フィルターとして使用する場合、プラズマディスプレイから発せられる５９０〜６００ｎｍのネオンオレンジ光を吸収できるような色材を含有させ色補正を行った方が好ましい。
これらの色素を含有する層は、近赤外吸収層とは別層として作成し、近赤外吸収層と貼り合わせた積層体として用いても良く、また、近赤外吸収剤との混合した際の発色性、耐久性等諸特性に問題がなければ、近赤外吸収剤と同一層となるようにしても良い。ただし、工程簡略化、コスト削減等の観点から後者の方が好ましい。
ここで用いる色材としては、無機系顔料、有機系顔料、有機系染料、色素等一般的なものが挙げられる。無機顔料としては、コバルト化合物、鉄化合物、クロム化合物等が挙げられ、有機顔料としては、アゾ系、インドリノン系、キナクリドン系、バット系、フタロシアニン系、ナフタロシアニン系等が挙げられる。また有機系染料、色素としては、アジン系、アゾ系、ニッケルアゾ錯体系、アゾメチン系、アントラキノン系、インジゴイド系、インドアニリン系、オキサジン系、オキソノール系、キサンテン系、キノフタロン系、シアニン系、スクアリリウム系、スチルベン系、テトラアザポルフィリン系、トリフェニルメタン系、ナフトキノン系、ピラロゾン系、ピロメテン系、ジピロメテン系、ベンジリデン系、ポリメチン系、メチン系、クロム錯塩系等が挙げられる。
緑色の補色となるような５００〜６００ｎｍに吸収を持つ色材の具体例としては、保土谷化学工業株式会社製のAizen S.O.T. Violet-1、Aizen S.O.T. Blue-3、Aizen S.O.T. Pink-1、Aizen S.O.T. Red-1、Aizen S.O.T. Red-2、Aizen S.O.T. Red-3、Aizen Spilon Red BEH Special、Aizen Spilon Red GEH Specialや、日本化薬株式会社製のKayaset Blu
e A-S、Kayaset Red 130、Kayaset Red A-G、Kayaset Red 2G、Kayaset Red BR、Kayaset
Red SF-4G 、Kayaset Red SF-B 、Kayaset Violet A-R、三菱化学株式会社製のダイヤレジンBlue-J、ダイヤレジンBlue-G、ダイヤレジンViolet-D、ダイヤレジンRed H5B、ダイ
ヤレジンRed S、ダイヤレジンRed A、ダイヤレジン Red K、ダイヤレジン Red Z、PTR63
や、チバ・スペシャリティ・ケミカルズ株式会社製のViolet-RB、Red-G、Pink-5BGL、Red-BL、Red-2B、Red-3GL、Red-GR、Red-GAなどが挙げられる。その中でも近赤外吸収剤と同一層とする場合は、近赤吸収剤の安定性の観点からクロム錯塩系が好ましい。
また、６００〜７００ｎｍ近傍に吸収を持つような色材の具体例としては、保土谷化学工業株式会社製のAizen S.O.T. Blue-1、Aizen S.O.T. Blue-2、Aizen S.O.T. Blue-3、Aizen S.O.T. Blue-4、Aizen Spilon Blue 2BNH、Aizen Spilon Blue GNHや、日本化薬株式
会社製のKayaset Blue N、Kayaset Blue FR、KAYASORB IR-750や、三菱化学株式会社製のダイヤレジンBlue-H3G、ダイヤレジンBlue-4G、ダイヤレジンBlue-LR、PTB31、PBN、PGC
、KBN、KBFRや、チバ・スペシャリティ・ケミカルズ株式会社製のBlue-GN、Blue-GL、Blue-BL、Blue-Rや、C.I.Solvent Blu3 63などが挙げられる。
５６０〜６００ｎｍに吸収を持つ色材の具体例としては、特開2000-258624号公報、特
開2002-040233号公報、特開2002-363434号公報に記載の有機染料や特表2004-505157号公
報や特開2004-233979号公報に記載のキナクリドンなどの有機系顔料などが挙げられる。
【０１３４】
（ノングレア層）
また、上述の各層の他にぎらつき防止層（ノングレア層）も設けてもよい。ノングレア層は、フィルターの視野角を広げる目的で、透過光を散乱させるために、シリカ、メラミン、アクリル等の微粉体をインキ化して、表面にコーティングする方法などを用いることができる。インキの硬化は、熱硬化あるいは光硬化を用いることができる。また、ノングレア処理したフィルムを該フィルター上に貼り付けることもできる。更に必要であれば、ハードコート層を設けることもできる。
【実施例】
【０１３５】
以下に、実施例により本発明の実施態様を説明するが、本発明はその要旨を超えない限り、これらに限定されるものではない。
実施例１
下式（１−１１）で表される化合物０．０５５ｇ、下式（２−５１）で表される化合物０．０２８ｇ及び下式（３−３３）で表される化合物０．０３３ｇを、ＭＥＫ０．２５ｇ、トルエン１．５０ｇ及びアクリル系樹脂（オプトレッツＯＺ１１００）のＭＥＫ溶液（樹脂濃度３５重量％）２．５ｇと混合し、超音波をかけて溶解させ塗工液を調製した。
ここで、アクリル系樹脂（日立化成社製オプトレッツＯＺ１１００）１．０６１６ｇをシャーレに入れ、温度６０℃、湿度９０％の恒温高湿槽内に静置し、１週間後重量を測定したところ、１．０６５６ｇ（重量増加率０．３７％）であった。従って、（６０℃，９０％）吸湿率が２％以下であることが確認された。
【０１３６】
【化４２】
2006195399.tif 000043
【０１３７】
この塗工液を、バーコータ（Ｎｏ．１２；江藤器械（株）製）でポリエチレンテレフタレート製フィルムに塗工し、乾燥することにより、近赤外線吸収フィルターを得た。
この近赤外線吸収フィルターは、８２５ｎｍ、８８０ｎｍ、９８０ｎｍでの透過率が１０％以下であり、また、４５０ｎｍ、５２５ｎｍ、６２５ｎｍの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターを８０℃の恒温槽、及び、６０℃、湿度９０％の恒温層に５００時間入れてそれぞれ耐熱性及び耐湿熱性の試験を実施した。さらに、耐光性をみるために、このフィルターに、富士写真フィルム（株）製ＵＶカットフィルター（ＳＣ−３９）を装着し、キセノンロングライフフェードメーター（ＦＡＬ−２５ＡＸ−ＨＣＢ−ＥＣ）（スガ試験機社製品）により、放射強度３２０ｗ／ｍ2の光を２８０時間照射し耐光性試験を行っ
た。
【０１３８】
これらの試験前後の８２５ｎｍ、８８０ｎｍおよび９８０ｎｍにおける透過率、ならびにＬ*ａ*ｂ*表色系におけるΔＥ＊abおよびΔｂ＊を表１〜３に示す。
試験後の８２５ｎｍ、８８０ｎｍおよび９８０ｎｍにおける透過率は、いずれの場合も１５％以下であり、色素の劣化は、少なく、可視領域における色変化も少なかった。また、耐熱性、耐湿熱性及び耐光性試験によるフィルターの黄色変化を、４３０ｎｍにおける吸光度の変化率（試験後の吸光度−試験前の吸光度／試験前の吸光度）で評価したところ、耐熱性、耐湿熱性および耐光性試験の順に−７、−３および−１であり、小さかった。
【０１３９】
実施例２
式（１−１１）の化合物の代わりに下式（１−１２）で表される化合物を用いた他は実施例１と同様にして、近赤外線吸収フィルターを得た。
【０１４０】
【化４３】
2006195399.tif 000044
【０１４１】
この近赤外線吸収フィルターは、８２５ｎｍ、８８０ｎｍ、９８０ｎｍでの透過率が１０％以下であり、また、４５０ｎｍ、５２５ｎｍ、６２５ｎｍの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。
試験後の８２５ｎｍ、８８０ｎｍおよび９８０ｎｍにおける透過率は、いずれの場合も１５％以下であり、色素の劣化は、少なく、可視領域における色変化も少なかった。耐熱性、耐湿熱性及び耐光性試験によるフィルターの黄色変化を、実施例１と同様に４３０ｎｍにおける吸光度評価したところ、その変化率は、−７、−２および−１であった。
【０１４２】
実施例３
式（１−１１）の化合物の代わりに下式（１−２）で表される化合物を、下式（３−３３）の化合物代わりに下式（６−１）で表される化合物を用いた他は実施例１と同様にし
て、近赤外線吸収フィルターを得た。
【０１４３】
【化４４】
2006195399.tif 000045
【０１４４】
この近赤外線吸収フィルターは、８２５ｎｍ、８８０ｎｍ、９８０ｎｍでの透過率が１０％以下であり、また、４５０ｎｍ、５２５ｎｍ、６２５ｎｍの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。
試験後の８２５ｎｍ、８８０ｎｍおよび９８０ｎｍにおける透過率は、いずれの場合も１５％以下であり、色素の劣化は、少なく、可視領域における色変化も少なかった。耐熱性、耐湿熱性及び耐光性試験によるフィルターの黄色変化を、４３０ｎｍにおける吸光度で評価したところ、その変化率は、−７、−３および４であり、小さかった。
【０１４５】
実施例４
式（１−１１）の化合物の代わりに下式（１−３）で表される化合物を、式（２−５１）の化合物代わりに（２−５２）を用いた他は実施例１と同様にして、近赤外線吸収フィルターを得た。
【０１４６】
【化４５】
2006195399.tif 000046
【０１４７】
この近赤外線吸収フィルターは、８２５ｎｍ、８８０ｎｍ、９８０ｎｍでの透過率が１０％以下であり、また、４５０ｎｍ、５２５ｎｍ、６２５ｎｍの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。
試験後の８２５ｎｍ、８８０ｎｍおよび９８０ｎｍにおける透過率は、いずれの場合も１５％以下であり、色素の劣化は、少なく、可視領域における色変化も少なかった。耐熱性、耐湿熱性及び耐光性試験によるフィルターの黄色変化を、４３０ｎｍにおける吸光度で評価したところ、その変化率は、−６、−３および−０であり、小さかった。
【０１４８】
比較例１
式（１−１１）の化合物０．０５５ｇの代わりに、下記式（Ｅ）で表されるインモニウム化合物（日本カーリット（株）製  ＣＩＲ−１０８１）０．０５７ｇを用いた以外は
実施例１と同様に近赤外線吸収フィルターを得た。
【化４６】
2006195399.tif 000047
この近赤外線吸収フィルターは表４、表５、表６に示す通り、８２５ｎｍ、８８０ｎｍ、９８０ｎｍでの透過率が１０％以下であり、４５０ｎｍ、５２５ｎｍ、６２５ｎｍでの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。
試験後の８２５ｎｍ、８８０ｎｍおよび９８０ｎｍにおける透過率は、いずれの場合も１５％以下であったが、可視領域における色変化があった。耐熱性、耐湿熱性及び耐光性試験によるフィルターの黄色変化を、４３０ｎｍにおける吸光度で評価したところ、その変化率は、２３、４９および２６であり大きかった。
比較例２
式（１−１１）の化合物０．０５５ｇの代わりに、下記式（Ｆ）で表されるインモニウム化合物（日本カーリット（株）製  ＣＩＲ−１０８５）０．０５５ｇを用いた以外は
実施例１と同様に近赤外線吸収フィルターを得た。
【化４７】
2006195399.tif 000048
この近赤外線吸収フィルターは表４、表５、表６に示す通り、８２５ｎｍ、８８０ｎｍ、９８０ｎｍでの透過率が１０％以下であり、４５０ｎｍ、５２５ｎｍ、６２５ｎｍでの透過率が４０％以上であった。すなわち、ＰＤＰ本体からの近赤外線発光を有効に遮断し、なおかつＰＤＰ本体から発せられる青色・緑色・赤色発光を十分に透過するものである。
試験後の８２５ｎｍ、８８０ｎｍおよび９８０ｎｍにおける透過率は、いずれの場合も１５％以下であったが、可視領域における色変化があった。耐熱性、耐湿熱性及び耐光性試験によるフィルターの黄色変化を、４３０ｎｍにおける吸光度で評価したところ、その変化率は、３３、４８および２８であり大きかった。
比較例３
実施例１に対して、式（１−１１）で表される化合物および式（２−５１）で表される化合物の代わりに下式（Ｅ）で表されるインモニウム化合物を用いた。
下式（３−３３）０．０８７５ｇ、下式（Ｅ）で表されるインモニウム化合物０．１６５ｇを、ＭＥＫ２．８５ｇ、トルエン２．１６ｇ及びアクリル系樹脂（オプトレッツＯＺ１１００）のＭＥＫ／トルエン（＝１／１）溶液（樹脂濃度３５重量％）５．０ｇと混合し、超音波をかけて（３−３３）及び（Ｅ）を溶解させ塗工液を調製した以外は実施例１と同様に近赤外線吸収フィルターを得た。
【０１４９】
【化４８】
2006195399.tif 000049
【０１５０】
この近赤外線吸収フィルターは表４、表５、表６に示す通り、８２５ｎｍ、８８０ｎｍ、９８０ｎｍでの透過率が１０％以下であり、４５０ｎｍ、５２５ｎｍ、６２５ｎｍでの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。試験後の８２５ｎｍ、８８０ｎｍおよび９８０ｎｍにおける透過率は、いずれの場合も１５％以下であったが、可視領域における色変化があった。耐熱性、耐湿熱性及び耐光性試験によるフィルターの黄色変化を、４３０ｎｍにおける吸光度で評価したところ、その変化率は、４６、１０２および６２であり、大きかった。
【０１５１】
比較例４
式（３−３３）で表される化合物の代わりに下記式（３−１７）で表される化合物を用いた以外は比較例３と同様に近赤外線吸収フィルターを得た。
【０１５２】
【化４９】
2006195399.tif 000050
【０１５３】
この近赤外線吸収フィルターは表４、表５、表６に示す通り、８２５ｎｍ、８８０ｎｍ、９８０ｎｍでの透過率が１０％以下であり、４５０ｎｍ、５２５ｎｍ、６２５ｎｍでの透過率が４０％以上であった。すなわち、ＰＤＰ本体からの近赤外線発光を有効に遮断し、なおかつＰＤＰ本体から発せられる青色・緑色・赤色発光を十分に透過するものである。
このフィルターの耐熱性、耐湿熱性及び耐光性試験を実施例１と同様に行った結果を表１〜３に示す。
試験後の８２５ｎｍ、８８０ｎｍおよび９８０ｎｍにおける透過率は、いずれの場合も１５％以下であったが、可視領域における色変化があった。耐熱性、耐湿熱性及び耐光性試験によるフィルターの黄色変化を、４３０ｎｍにおける吸光度で評価したところ、その変化率は、２９、６５および３０であり大きかった。
比較例５
実施例１に対して、式（１−１１）で表される化合物および式（２−５１）で表される化合物の代わりにフタロシアニン化合物（（株）日本触媒製  イーエクスカラーＥＸ−
９０１Ｂ）を用いた。
該フタロシアニン化合物０．０６１ｇおよび前記式（３−３３）で表される化合物を０．０２３ｇ用いて、トルエン２．２２ｇ及びアクリル系樹脂（オプトレッツOZ１１００）のトルエン／MEK混合溶液（樹脂濃度２５重量部、トルエン／MEK重量比率＝１／１）７．０ｇとを混合し、室温にて１時間攪拌し、上記化合物を溶解させることで塗工液を調整した。
この塗工液を、バーコーター（No.36；江藤器械（株）製）でポリエチレンテレフ
タレート製フィルムに塗工し、乾燥することにより、近赤外線吸収フィルターを得た。
この近赤外線吸収フィルターは表４、表５、表６に示す通り、８２５ｎｍ、８８０ｎｍ、９８０ｎｍでの透過率が１０％以下であったが、４５０ｎｍ、５２５ｎｍ、６２５ｎｍでの透過率が４０％以下であった。すなわち、ＰＤＰ本体からの近赤外線発光を有効に遮断するものの、ＰＤＰ本体から発せられる青色・緑色・赤色発光を十分に透過するものではない。
試験後の８２５ｎｍ、８８０ｎｍおよび９８０ｎｍにおける透過率は、いずれの場合も１５％以下であり、可視領域における色変化があった。耐熱性、耐湿熱性及び耐光性試験によるフィルターの黄色変化を、４３０ｎｍにおける吸光度で評価したところ、その変化率は、３、１および１であり、小さかった。
比較例６
実施例１に対して、式（１−１１）で表される化合物に代えて下記式（Ｇ）で表されるニッケルジチオレート化合物（（株）林原生物化学研究所製  ＮＫＸ１１４）を用いた
。
下記式（Ｇ）のニッケルジチオレート化合物０．０４６ｇ、前記式（２−５１）で表される化合物０．００９ｇ、および前記式（３−３３）で表される化合物０．０１１ｇを、クロロホルム４．４２ｇ及びアクリル系樹脂（オプトレッツOZ１１００）のクロロホルム溶液（樹脂濃度２５重量部）１４．０ｇとを混合し、水浴中４０℃にて２時間攪拌し、上記化合物を溶解させることで塗工液を調整した。
【化５０】
2006195399.tif 000051
この塗工液を、バーコーター（No.７５；江藤器械（株）製）でポリエチレンテレ
フタレート製フィルムに塗工し乾燥した後、さらにバーコーター（No.１２；江藤器械（
株）製）で塗工膜上に塗工し、乾燥することにより近赤外線吸収フィルターを得
た。
この近赤外線吸収フィルターは表４、表５、表６に示す通り、８２５ｎｍ、８８０ｎｍ、９８０ｎｍでの透過率が１０％以下であったが、４５０ｎｍ、５２５ｎｍ、６２５ｎｍでの透過率が４０％以下であった。すなわち、ＰＤＰ本体からの近赤外線発光を有効に遮
断するものの、ＰＤＰ本体から発せられる青色・緑色・赤色発光を十分に透過するものではない。
試験後の８２５ｎｍ、８８０ｎｍおよび９８０ｎｍにおける透過率は、いずれの場合も１５％以下であり、可視領域における色変化があった。耐熱性、耐湿熱性及び耐光性試験によるフィルターの黄色変化を、４３０ｎｍにおける吸光度で評価したところ、その変化率は、−１、７および−２であり、小さかった。
【０１５４】
【表１】
2006195399.tif 000052
【０１５５】
【表２】
2006195399.tif 000053
【０１５６】
【表３】
2006195399.tif 000054
表１〜３に示された結果から明らかな通り、実施例１〜４の近赤外線吸収フィルターは、（ａ）８２５ｎｍ、８８０ｎｍおよび９８０ｎｍの透過率が１０％以下であって、（ｂ）４５０ｎｍ、５２５ｎｍおよび６２５ｎｍの透過率が４０％以上であり、（ｃ）温度８０℃に５００時間保持する耐熱性試験後の４３０ｎｍにおける吸光度の変化率が−２０％〜２０％である。
更には、（ｄ）温度６０℃で相対湿度９０％に５００時間保持する耐湿熱性試験前後の４３０ｎｍにおける吸光度の変化率（％）が−４０％〜４０％であり、（ｅ）キセノンラ
ンプにより放射強度３２０ｗ／ｍ2の光を２８０時間照射する耐光性試験前後の、４３０
ｎｍにおける吸光度の変化率（％）が−２０％〜２０％ である。
これに対して比較例の近赤外線吸収フィルターは、長期間の使用により黄色変化するか、または可視領域である４５０ｎｍ、５２５ｎｍおよび６２５ｎｍの透過率が低いため、光学フィルターとしての性能が劣る。
すなわち、最大吸収波長を９００ｎｍ〜１２００ｎｍに有する近赤外線吸収色素として、ジインモニウムを用いた比較例１〜４の近赤外線吸収フィルターは、（ｃ）、（ｄ）および（ｅ）の要件を満たすことはできない。すなわち、長期間の使用により黄色変化する。また、最大吸収波長を９００ｎｍ〜１２００ｎｍに有する近赤外線吸収色素として、フタロシアニン化合物を用いた比較例５、およびニッケルジチオレート化合物を用いた比較例６は、（ａ）と（ｂ）の要件を同時に満たすことができない。すなわち、近赤外線を充分に吸収しようとすると可視光の透過率が低くなり、一方、可視光を充分透過させようとすると近赤外線も透過してしまう。
【図面の簡単な説明】
【０１５７】
【図１】実施例１の近赤外線吸収フィルターの透過率である。
【図１】
2006195399.tif 000065